(57)【特許請求の範囲】
【請求項１】
ｉ）メタクリル酸グリシジルおよびスチレンを含む少なくとも１種のさらなるエチレン性不飽和モノマーから形成される溶媒型エポキシ官能性アクリル結合剤と、
ｉｉ）ポリアミンを含む架橋剤と
ｉｉｉ）エポキシ官能性結合剤を含むさらなる結合剤と
を含む、上塗り可能な下塗りコーティング組成物であって、
ここで、前記メタクリル酸グリシジルおよびスチレンモノマーが、前記溶媒型エポキシ官能性アクリル結合剤を形成するモノマーの少なくとも５０重量％を占める、コーティング組成物。
【請求項２】
前記メタクリル酸グリシジルおよびスチレンモノマーが、前記溶媒型エポキシ官能性アクリル結合剤を形成するモノマーの少なくとも８０重量％を占める、請求項１に記載のコーティング組成物。
【請求項３】
腐食防止添加剤をさらに含む、請求項１〜２のいずれか１項に記載のコーティング組成物。
【請求項４】
前記腐食防止添加剤が、マグネシウムの化合物を含む、請求項３に記載のコーティング組成物。
【請求項５】
前記マグネシウムの化合物が、酸化マグネシウム（ＭｇＯ）を含む、請求項４に記載のコーティング組成物。
【請求項６】
付着促進添加剤をさらに含む、請求項１〜５のいずれか１項に記載のコーティング組成物。
【請求項７】
前記付着促進添加剤が、有機官能性シラン材料を含む、請求項６に記載のコーティング組成物。
【請求項８】
前記有機官能性シラン材料が、エポキシ官能性シランまたはアミン官能性シランを含む、請求項７に記載のコーティング組成物。
【請求項９】
請求項１〜８のいずれか１項に記載のコーティング組成物であって、結合剤を含み、ここで、前記結合剤が、１０〜９９．９重量％の前記溶媒型エポキシ官能性アクリル結合剤、および９０〜０．１重量％の前記さらなる結合剤を含む、コーティング組成物。
【請求項１０】
前記エポキシ官能性結合剤を含むさらなる結合剤が、ビスフェノールＡジグリシジルエーテルまたはビスフェノールＦジグリシジルエーテルを含む、請求項９に記載のコーティング組成物。
【請求項１１】
請求項１０に記載のコーティング組成物であって、結合剤を含み、ここで、前記結合剤が、３０〜９９．９重量％の前記溶媒型エポキシ官能性アクリル結合剤、および７０〜０．１重量％の前記エポキシ官能性結合剤を含むさらなる結合剤を含む、コーティング組成物。
【請求項１２】
前記エポキシ官能性結合剤を含むさらなる結合剤が、ビスフェノールＡジグリシジルエーテルまたはビスフェノールＦジグリシジルエーテルを含む、請求項１１に記載のコーティング組成物。
【請求項１３】
マルチコートコーティング系における耐食性を増大させるための上塗り可能な下塗りコーティング組成物の使用であって、前記上塗り可能な下塗りコーティング組成物は、
ｉ）メタクリル酸グリシジルおよびスチレンを含む少なくとも１種のさらなるエチレン性不飽和モノマーから形成される溶媒型エポキシ官能性アクリル結合剤と、
ｉｉ）ポリアミンを含む架橋剤と
ｉｉｉ）エポキシ官能性結合剤を含むさらなる結合剤と
を含み、
ここで、前記メタクリル酸グリシジルおよびスチレンモノマーが、前記溶媒型エポキシ官能性アクリル結合剤を形成するモノマーの少なくとも５０重量％を占める、使用。
【請求項１４】
上塗り可能な下塗りコーティング組成物および上塗りコーティング組成物を含むコーティング系であって、前記上塗り可能な下塗りコーティング組成物は、
ｉ）メタクリル酸グリシジルおよびスチレンを含む少なくとも１種のさらなるエチレン性不飽和モノマーから形成される溶媒型エポキシ官能性アクリル結合剤と、
ｉｉ）ポリアミンを含む架橋剤と
ｉｉｉ）エポキシ官能性結合剤を含むさらなる結合剤と
を含み、
ここで、前記メタクリル酸グリシジルおよびスチレンモノマーが、前記溶媒型エポキシ官能性アクリル結合剤を形成するモノマーの少なくとも５０重量％を占める、コーティング系。
【請求項１５】
船舶または海洋構造物であって、少なくともその一部に、請求項１４に記載のコーティング系がコーティングされた船舶または海洋構造物。
【請求項１６】
上塗り可能な下塗りコーティング組成物および上塗りコーティング組成物を含むコーティング系であって、前記上塗り可能な下塗りコーティング組成物は、
ｉ）メタクリル酸グリシジルおよびスチレンを含む少なくとも１種のさらなるエチレン性不飽和モノマーから形成される溶媒型エポキシ官能性アクリル結合剤と、
ｉｉ）ポリアミンを含む架橋剤と
ｉｉｉ）エポキシ官能性結合剤を含むさらなる結合剤と
を含み、
ここで、前記メタクリル酸グリシジルおよびスチレンモノマーが、前記溶媒型エポキシ官能性アクリル結合剤を形成するモノマーの少なくとも５０重量％を占め、
前記上塗りコーティング組成物は、海洋塗料組成物である、
コーティング系。
【請求項１７】
航空機であって、少なくともその一部に、請求項１４に記載のコーティング系がコーティングされた航空機。
【請求項１８】
上塗り可能な下塗りコーティング組成物および上塗りコーティング組成物を含むコーティング系であって、前記上塗り可能な下塗りコーティング組成物は、
ｉ）メタクリル酸グリシジルおよびスチレンを含む少なくとも１種のさらなるエチレン性不飽和モノマーから形成される溶媒型エポキシ官能性アクリル結合剤と、
ｉｉ）ポリアミンを含む架橋剤と
ｉｉｉ）エポキシ官能性結合剤を含むさらなる結合剤と
を含み
ここで、前記メタクリル酸グリシジルおよびスチレンモノマーが、前記溶媒型エポキシ官能性アクリル結合剤を形成するモノマーの少なくとも５０重量％を占め、
前記上塗りコーティング組成物は、航空宇宙塗料組成物である、
コーティング系。
【発明の詳細な説明】
【技術分野】
【０００１】
本発明は、コーティング組成物に関する。特に、本発明は、下塗りコーティング組成物、特に、船舶、海洋構造物、または航空機のための下塗りコーティング組成物に関する。
【背景技術】
【０００２】
基材上に堆積されるコーティング系は、環境からの損傷を受けやすい場合がある。例えば、金属基材、例えば、船舶、海洋構造物、または航空機などの腐食は、基材が酸素および／または水に曝露される場合に起こり得る。「下塗り」コーティング層が、腐食および他の問題から基材を保護するのに使用されることが多い。下塗り層は、基材に直接塗布することができ、または基材は、最初に前処理されてもよい。前処理は、金属基材を不動態化し、耐食性を促進するように作用することが多い。次いで下塗りコーティング層を、中間層またはトップコート層で上塗りすることができる。
【０００３】
典型的には、下塗りコーティングおよび前処理は、耐食性および引き続いて塗布されるコーティングへの付着の所望のレベルを実現するためにクロム化合物および／または他の重金属化合物を利用してきた。しかし、クロムおよび／または他の重金属の使用を低減または排除することが望ましく、理由は、これらを使用すると、環境への懸念および処分問題をもたらす廃棄物の流れが生じるためである。
【０００４】
クロムフリーエポキシ下塗り剤は、腐食保護をもたらすことが当技術分野で公知である。しかし、腐食の働きは、多様であり、基材および表面処理の両方に依存する。
【０００５】
下塗り剤の選択が、後続のオーバーコート中間層またはトップコート層の性質に影響を与え得ることが公知である。
【０００６】
上述した問題または他の問題の１つまたは複数の解決策を提供することが本発明の態様の目的である。
【発明の概要】
【課題を解決するための手段】
【０００７】
本発明の第１の態様によれば、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む上塗り可能な下塗りコーティング組成物が提供される。
【０００８】
エチレン性不飽和モノマーとは、不飽和Ｃ−Ｃ結合（複数可）を含む任意のモノマー、例えば、アルケン、アルキン、共役および非共役ジエン、または官能性アルケンを意味する。ある特定の実施形態では、少なくとも１種のさらなるエチレン性不飽和モノマーは、アクリルモノマー、ビニルモノマー、またはそれらの組合せを含むことができる。
【発明を実施するための形態】
【０００９】
本明細書でアクリルモノマーへの言及は、任意の好適なアルキル（アルカ）アクリレートまたは（アルカ）アクリル酸を含む。アクリルモノマーの好適な例としては、それだけに限らないが、以下：メタクリル酸；メチルアクリレート；エチルアクリレート；アクリル酸；ｎ−ブチルアクリレート；ｉｓｏ−ブチルアクリレート；ｔ−ブチルアクリレート；メチル（メタ）アクリレート、エチル（メタ）アクリレート、プロピル（メタ）アクリレート；ｎ−ブチル（メタ）アクリレート；ｉｓｏ−ブチル（メタ）アクリレート；ｓｅｃ−ブチル（メタ）アクリレート；ｔｅｒｔ−ブチル（メタ）アクリレート；シクロヘキシル（メタ）アクリレート；アクリル酸シクロヘキシル；２−エチルヘキシル（メタ）アクリレート；２−エチルヘキシルアクリレート；イソオクチル（メタ）アクリレート；イソデシル（メタ）アクリレート；ラウリル（メタ）アクリレート；アクリル酸ラウリル；ステアリル（メタ）アクリレート；イソボルニル（メタ）アクリレート；アクリル酸イソボルニル；メタクリル酸グリシジル；アクリル酸グリシジル；２−ヒドロキシエチルメタクリレートなどのヒドロキシル−官能性アクリレート；ヒドロキシプロピルエチルメタクリレート；２−ヒドロキシエチルアクリレート；アクリル酸ヒドロキシプロピル；ヒドロキシエチル（メタ）アクリレート；ヒドロキシプロピル（メタ）アクリレート；２−ヒドロキシブチル（メタ）アクリレート；４−ヒドロキシブチル（メタ）アクリレート；ヒドロキシ（メタ）アクリレートのラクトンとの付加体、例えば、ヒドロキシエチル（メタ）アクリレートの６−カプロラクトンとの付加体；エチレングリコールジ（メタ）アクリレート；１，３−ブチレングリコールジ（メタ）アクリレート；１，４−ブタンジオールジ（メタ）アクリレート；２，３−ジメチルプロパン１，３−ジ（メタ）アクリレート；１，６−ヘキサンジオールジ（メタ）アクリレート；プロピレングリコールジ（メタ）アクリレート；ジプロピレングリコールジ（メタ）アクリレート；トリプロピレングリコールジ（メタ）アクリレート；テトラエチレングリコールジ（メタ）アクリレート；テトラプロピレングリコールジ（メタ）アクリレート；エトキシ化ヘキサンジオールジ（メタ）アクリレート；プロポキシ化ヘキサンジオールジ（メタ）アクリレート；ネオペンチルグリコールジ（メタ）アクリレート；アルコキシ化ネオペンチルグリコールジ（メタ）アクリレート；ヘキシレングリコールジ（メタ）アクリレート；ジエチレングリコールジ（メタ）アクリレート；ポリエチレングリコールジ（メタ）アクリレート；ポリブタジエンジ（メタ）アクリレート；チオジエチレングリコールジ（メタ）アクリレート；トリメチレングリコールジ（メタ）アクリレート；トリエチレングリコールジ（メタ）アクリレート；アルコキシ化ヘキサンジオール；ジ（メタ）アクリレート；アルコキシ化（alkoxyolated）ネオペンチルグリコールジ（メタ）アクリレート；ペンタンジオールジ（メタ）アクリレート；シクロヘキサンジメタノールジ（メタ）アクリレート；エトキシ化ビスフェノールＡジ（メタ）アクリレート；グリセロールトリ（メタ）アクリレート；トリメチロールプロパントリ（メタ）アクリレート；エトキシ化トリメチロールプロパントリ（メタ）アクリレート；プロポキシ化トリメチロールプロパントリ（メタ）アクリレート；ジトリメチロールプロパンテトラ（メタ）アクリレート；ペンタエリスリトールテトラ（メタ）アクリレート；エトキシ化ペンタエリスリトールテトラ（メタ）アクリレート；プロポキシ化ペンタエリスリトールテトラ（メタ）アクリレート；ジペンタエリトリトールペンタ（メタ）アクリレート、およびこれらの組合せが挙げられる。ある特定の実施形態では、モノ、ジ、トリ、および／またはテトラ（アルキル）アクリレートの混合物を含めた、（アルキル）アクリレートモノマーの混合物が使用されてもよい。本明細書では、当技術分野で慣例的であるように、「（メタ）アクリレート」および同様の用語の使用は、メタクリレートおよびアクリレートの両方を指す。
【００１０】
用語「ビニルモノマー」は、本明細書では、式−ＣＨ＝ＣＨ２のエテニル基を組み入れている化合物を指す。ビニルモノマーの好適な例としては、それだけに限らないが、以下：スチレン；酢酸ビニル；ビニルトルエン；α−メチルスチレンなどのアルキル置換スチレン；酢酸ビニル−エチレン；ビニル−アセテート−ＶＥＯＶＡ（商標；バーサチック酸のビニルエステル）；スチレン−ブタジエン；ビニルトルエン−ブタジエン；スチレン−アクリロニトリル；ビニルトルエン−アクリロニトリル；ジイソシアネート−ポリオール；ビニルアルコール；ビニルブチラール；塩化ビニル；塩化ビニリデン、およびそれらの組合せが挙げられる。
【００１１】
用語「バーサチック酸」とは、合計９〜１１個の炭素原子があり、Ｒ５およびＲ６のそれぞれがアルキル基である一般式ＣＲ５Ｒ６ＣＨ３ＣＯ２Ｈに対応する酸または酸の混合物を意味する。バーサチック酸の一般式を以下の式（ｉ）に示す。
【化１】
0006539339.tif 000002
【００１２】
それに応じて、バーサチック酸のビニルエステルの一般式を以下の式（ｉｉ）に示す。
【化２】
0006539339.tif 000003
【００１３】
Ｒ５およびＲ６は、それぞれ独立に、Ｃ１〜Ｃ７分枝状または非分枝状のアルキル基を表すが、式（ｉｉ）のバーサチック酸のビニルエステル中の炭素原子の合計数は、１１から１３の間である。
【００１４】
したがって、Ｒ５およびＲ６は、それぞれ独立に、メチル基；エチル基、鎖状または分枝状のプロピル基、鎖状または分枝状のブチル基；鎖状の、分枝状の、もしくは環状のペンチル基；鎖状の、分枝状の、もしくは環状のヘキシル基；または鎖状の、分枝状の、もしくは環状のヘプチル基から選択することができる。
【００１５】
例えば、Ｒ５がプロピル基として選択される場合、Ｒ６は、鎖状の、分枝状の、または環状のプロピル、ブチル、またはペンチル基のいずれかとして選択されてもよく、それによってそれぞれ１１、１２、または１３個の炭素原子を有するバーサチック酸のビニルエステルを作る。
【００１６】
特に好適な実施形態では、バーサチック酸のビニルエステル中の炭素原子の数は１１であり、したがって、９個の炭素原子を有するバーサチック酸のビニルエステルである。
【００１７】
バーサチック酸のこのようなビニルエステルは、Ｍｏｍｅｎｔｉｖｅ  Ｃｈｅｍｉｃａｌｓから名称「Ｖｅｏｖａ」（ＲＴＭ）の下で市販されている。
【００１８】
ある特定の実施形態では、エチレン性不飽和モノマーは、ビニルモノマーを含むことができる。好適には、エチレン性不飽和モノマーは、スチレンを含むことができる。
【００１９】
用語「アルカ（ａｌｋ）」または「アルキル」は、本明細書では、別段の定義のない限り、直鎖状の、分枝状の、環状の、または多環式の部分、またはそれらの組合せである飽和炭化水素ラジカルに関し、１〜２０個の炭素原子、好適には１〜１０個の炭素原子、より好適には１〜８個の炭素原子、さらにより好適には１〜６個の炭素原子、なおより好適には１〜４個の炭素原子を含有する。これらのラジカルは、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、アリール、またはＨｅｔで任意選択で置換されてもよく、式中、Ｒ１９〜Ｒ２７は、それぞれ独立に、水素、アリール、またはアルキルを表し、および／または酸素原子もしくは硫黄原子によって、またはシラノ基もしくはジアルキルシロキサン基によって割り込まれてもよい。こうしたラジカルの例は、独立に、メチル、エチル、ｎ−プロピル、イソプロピル、ｎ−ブチル、イソブチル、ｓｅｃ−ブチル、ｔｅｒｔ−ブチル、２−メチルブチル、ペンチル、ｉｓｏ−アミル、ヘキシル、シクロヘキシル、３−メチルペンチル、オクチルなどから選択することができる。用語「アルキレン」は、本明細書では、上記に定義したアルキル基の二価ラジカルに関する。例えば、−ＣＨ３として表されるメチルなどのアルキル基は、アルキレンとして表されるとき、メチレン、−ＣＨ２−になる。他のアルキレン基も、それに応じて理解されるはずである。
【００２０】
用語「アルケニル」は、本明細書では、１つまたはいくつかの、好適には４つまでの二重結合を有して、直鎖状の、分枝状の、環式の、または多環式の部分、またはそれらの組合せであり、２〜１８個の炭素原子、好適には２〜１０個の炭素原子、より好適には２〜８個の炭素原子、さらにより好適には２〜６個の炭素原子、なおより好適には２〜４個の炭素原子を含有する炭化水素ラジカルに関する。これらのラジカルは、ヒドロキシル、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、またはアリールで任意選択で置換されてもよく、式中、Ｒ１９〜Ｒ２７は、それぞれ独立に、水素、アリール、またはアルキルを表し、および／または酸素原子もしくは硫黄原子によって、またはシラノ基もしくはジアルキルシロキサン基によって割り込まれてもよい。こうしたラジカルの例は、独立に、ビニル、アリル、イソプロペニル、ペンテニル、ヘキセニル、ヘプテニル、シクロプロペニル、シクロブテニル、シクロペンテニル、シクロヘキセニル、１−プロペニル、２−ブテニル、２−メチル−２−ブテニル、イソプレニル、ファルネシル、ゲラニル、ゲラニルゲラニルなどを含むアルケニル基から選択することができる。用語「アルケニレン」は、本明細書では、上記に定義したアルケニル基の二価ラジカルに関する。例えば、−ＣＨ＝ＣＨ２として表されるエテニルなどのアルケニル基は、アルケニレンとして表されるとき、エテニレン、−ＣＨ＝ＣＨ−になる。他のアルケニレン基も、それに応じて理解されるはずである。
【００２１】
用語「アルキニル」は、本明細書では、１つまたはいくつかの、好適には４つまでの三重結合を有して、直鎖状の、分枝状の、環式の、または多環式の部分、またはそれらの組合せであり、２〜１８個の炭素原子、好適には２〜１０個の炭素原子、より好適には２〜８個の炭素原子、さらにより好適には２〜６個の炭素原子、なおより好適には２〜４個の炭素原子を含有する炭化水素ラジカルに関する。これらのラジカルは、ヒドロキシ、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、またはアリールで任意選択で置換されてもよく、式中、Ｒ１９〜Ｒ２７は、それぞれ独立に、水素、アリール、または低級アルキルを表し、および／または酸素原子もしくは硫黄原子によって、またはシラノ基もしくはジアルキルシロキサン基によって割り込まれてもよい。こうしたラジカルの例は、独立に、エチニル、プロピニル、プロパルギル、ブチニル、ペンチニル、ヘキシニルなどを含むアルキニルラジカルから選択することができる。用語「アルキニレン」は、本明細書では、上記に定義したアルキニル基の二価ラジカルに関する。例えば、−Ｃ≡ＣＨとして表されるエチニルなどのアルキニル基は、アルキニレンとして表されるとき、エチニレン、−Ｃ≡Ｃ−になる。他のアルキニレン基も、それに応じて理解されるはずである。
【００２２】
用語「アリール」は、本明細書では、芳香族炭化水素から１個の水素を除去することによって誘導された有機ラジカルであって、任意の、各環において７員までの、単環式、二環式、または多環式の炭素環を含み、少なくとも１つの環は芳香族である有機ラジカルに関する。これらのラジカルは、ヒドロキシ、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、またはアリールで任意選択で置換されてもよく、式中、Ｒ１９〜Ｒ２７は、それぞれ独立に、水素、アリール、または低級アルキルを表し、および／または酸素原子もしくは硫黄原子によって、またはシラノ基もしくはジアルキルシロキサン基によって割り込まれてもよい。こうしたラジカルの例は、独立に、フェニル、ｐ−トリル、４−メトキシフェニル、４−（ｔｅｒｔ−ブトキシ）フェニル、３−メチル−４−メトキシフェニル、４−フルオロフェニル、４−クロロフェニル、３−ニトロフェニル、３−アミノフェニル、３−アセトアミドフェニル、４−アセトアミドフェニル、２−メチル−３−アセトアミドフェニル、２−メチル−３−アミノフェニル、３−メチル−４−アミノフェニル、２−アミノ−３−メチルフェニル、２，４−ジメチル−３−アミノフェニル、４−ヒドロキシフェニル、３−メチル−４−ヒドロキシフェニル、１−ナフチル、２−ナフチル、３−アミノ−１−ナフチル、２−メチル−３−アミノ−１−ナフチル、６−アミノ−２−ナフチル、４，６−ジメトキシ−２−ナフチル、テトラヒドロナフチル、インダニル、ビフェニル、フェナントリル、アントリル、またはアセナフチルなどから選択することができる。用語「アリーレン」は、本明細書では、上記に定義したアリール基の二価ラジカルに関する。例えば、−Ｐｈとして表されるフェニルなどのアリール基は、アリーレンとして表されるとき、フェニレン、−Ｐｈ−になる。他のアリーレン基は、それに応じて理解されるはずである。
【００２３】
疑義を回避するために、本明細書で複合基中のアルキル、アルケニル、アルキニル、アリール、またはアラルキルへの言及は、それに応じて解釈されるべきであり、例えば、アミノアルキル中のアルキル、またはアルコキシル中のアルカ（ａｌｋ）への言及は、上記アルカ（ａｌｋ）またはアルキルとして解釈されるべきである、などである。
【００２４】
本明細書では、別段の具体的な陳述のない限り、単数形は、複数形を含み、複数形は、単数形を包含する。例えば、単数形、すなわち、「１つの（ａ）」または「１つの（ａｎ）」の使用は、「１つまたは複数の（one  or  more）」を含む。さらに、本明細書では、「または」の使用は、「および／または」が、ある特定の場合では明示的に使用される場合があるが、別段の具体的な陳述のない限り「および／または」を意味する。
【００２５】
溶媒型エポキシ官能性アクリル結合剤は、慣例的な重合法などの任意の好適な方法によって形成することができる。好適な方法は、当業者に周知であり、以下：懸濁重合、溶液重合、バルク重合、および乳化重合を含む。溶媒型エポキシ官能性アクリル結合剤の一般的な調製は、Academic  Pressによって２００７年に出版された「Polymer  Syntheses」、Stanley  R.  Sandlerら、２巻に記載されている。
【００２６】
溶媒型エポキシ官能性アクリル結合剤は、任意の好適なモル比のメタクリル酸グリシジルとエチレン性不飽和モノマーを有することができる。ある特定の実施形態では、メタクリル酸グリシジルとエチレン性不飽和モノマーの比は、約９：１〜１：９などの約１０：１〜１：１０の範囲であってもよい。
【００２７】
メタクリル酸グリシジルおよび少なくとも１種のさらなるエチレン性不飽和モノマーは、溶媒型エポキシ官能性アクリル結合剤を形成するモノマーの重量による任意の好適な量を占めてよい。ある特定の実施形態では、メタクリル酸グリシジルおよび少なくとも１種のさらなるエチレン性不飽和モノマーは、溶媒型エポキシ官能性アクリル結合剤を形成するモノマーの少なくとも約５０重量％、好適には溶媒型エポキシ官能性アクリル結合剤を形成するモノマーの少なくとも約６０重量％、例えば、溶媒型エポキシ官能性アクリル結合剤を形成するモノマーの少なくとも約７０重量％、またはさらには溶媒型エポキシ官能性アクリル結合剤を形成するモノマーの少なくとも約８０重量％などを占めることができる。
【００２８】
ある特定の実施形態では、メタクリル酸グリシジルおよびスチレンモノマーは、溶媒型エポキシ官能性アクリル結合剤を形成するモノマーの重量による任意の好適な量を占めてよい。ある特定の実施形態では、メタクリル酸グリシジルおよびスチレンモノマーは、溶媒型エポキシ官能性アクリル結合剤を形成するモノマーの少なくとも約５０重量％、好適には溶媒型エポキシ官能性アクリル結合剤を形成するモノマーの少なくとも約６０重量％、例えば、溶媒型エポキシ官能性アクリル結合剤を形成するモノマーの少なくとも約７０重量％、またはさらには溶媒型エポキシ官能性アクリル結合剤を形成するモノマーの少なくとも約８０重量％などを占めることができる。
【００２９】
溶媒型エポキシ官能性アクリル結合剤は、任意の好適な数平均分子量（Ｍｎ）を有することができる。ある特定の実施形態では、溶媒型エポキシ官能性アクリル結合剤は、約１，０００〜５０，０００ダルトン（Ｄａ＝ｇ／モル）、好適には約１，０００〜２５，０００Ｄａ、例えば、約１，０００〜１０，０００、またはさらには約１，０００〜５，０００ＤａなどのＭｎを有することができる。
【００３０】
数平均分子量は、任意の好適な方法によって測定することができる。数平均分子量を測定するための技法は、当業者に周知である。好適には、Ｍｎは、ポリスチレン標準物質を使用するゲル浸透クロマトグラフィーによって判定することができる。
【００３１】
溶媒型エポキシ官能性アクリル結合剤は、任意の好適な重量平均分子量（Ｍｗ）を有することができる。ある特定の実施形態では、溶媒型エポキシ官能性アクリル結合剤は、約５，０００〜５０，０００ダルトン（Ｄａ＝ｇ／モル）、好適には約５，０００〜３０，０００Ｄａ、例えば、約５，０００〜２０，０００Ｄａ、またはさらには約５，０００〜１０，０００ＤａなどのＭｗを有することができる。
【００３２】
重量平均分子量は、任意の好適な方法によって測定することができる。重量平均分子量を測定するための技法は、当業者に周知である。当業者は、数平均分子量を測定するための技法を、重量平均分子量を測定するのに適用してもよいことを理解する。好適には、Ｍｗは、ポリスチレン標準物質を使用するゲル浸透クロマトグラフィーによって判定することができる。
【００３３】
溶媒型エポキシ官能性アクリル結合剤は、任意の好適なガラス転移温度（Ｔｇ）を有することができる。ある特定の実施形態では、溶媒型エポキシ官能性アクリル結合剤は、約５０〜１２０℃のＴｇを有することができる。
【００３４】
溶媒型エポキシ官能性アクリル結合剤は、任意の好適な粘度を有することができる。ある特定の実施形態では、溶媒型エポキシ官能性アクリル結合剤は、気泡粘度計を使用してＡＳＴＭ法Ｄ−１５４５に従って測定した場合、約３２０〜１５，０００センチポアズ、好適には約５００〜１０，０００センチポアズ、例えば、約１，０００〜６，０００センチポアズ、またはさらには約２，０００〜５，０００センチポアズの粘度を有することができる。
【００３５】
「ポリアミン」および同様の用語は、本明細書では、少なくとも２個のアミノ基、例えば、２個、３個、または４個のアミノ基を有する化合物を指す。ポリアミンのアミノ基は、第一級アミン、第二級アミン、または第三級アミンであってもよい。ポリアミンを含む好適な架橋剤は、当業者に周知である。ポリアミンを含む架橋剤は、ジアミン、トリアミン、テトラアミン、より高次の官能性アミン、またはそれらの組合せであってもよい。
【００３６】
好適なジアミンの例としては、それだけに限らないが、以下：エチレンジアミン；１，２−ジアミノプロパン；１，５−ジアミノ−２−メチルペンタン（ＩｎｖｉｓｔａからＤＹＴＥＫ  Ａとして市販されているものなど）；１，３−ジアミノペンタン（ＩｎｖｉｓｔａからＤＹＴＥＫ  ＥＰとして市販されているものなど）；１，２−ジアミノシクロヘキサン（ＩｎｖｉｓｔａからＤＣＨ−９９として市販されているものなど）；１，６−ジアミノヘキサン；１，１１−ジアミノウンデカン；１，１２−ジアミノドデカン；３−（シクロヘキシルアミノ）プロピルアミン；１−アミノ−３，３，５−トリメチル−５−アミノメチルシクロヘキサン；イソホロンジアミン（ＩＰＤＡ）；４，４’−ジアミノジシクロヘキシルメタン（Ａｉｒ  ＰｒｏｄｕｃｔｓからＰＡＣＭ−２０またはＢＡＳＦからＤＩＣＹＫＡＮとして市販されているものなど）；３，３’−ジメチル−４，４’−ジアミノジシクロヘキシルメタン（ＢＡＳＦからＤＩＭＥＴＨＹＬＤＩＣＹＫＡＮもしくはＬＡＲＯＭＩＮ  Ｃ２６０；またはＡｉｒ  ＰｒｏｄｕｃｔｓからＡＮＣＡＭＩＮＥ２０４９として市販されているものなど）；３，３’−［１，４−ブタンジイルビス−（オキシ）ビス］−１−プロパンアミン；メンタンジアミン；例としてＪＥＦＦＡＭＩＮＥ  Ｄ−２３０、ＪＥＦＦＡＭＩＮＥ  Ｄ−４００、ＪＥＦＦＡＭＩＮＥ  Ｄ−２０００、およびＪＥＦＦＡＭＩＮＥ  Ｄ−４０００（Ｈｕｎｔｓｍａｎ  Ｃｏｒｐｏｒａｔｉｏｎから市販されている）が挙げられる脂肪族的に結合した第一級アミノ基を有するジアミノ官能性ポリエーテルポリアミン、ならびにそれらの組合せが挙げられる。
【００３７】
好適なトリアミンの例としては、それだけに限らないが、以下：ジエチレントリアミン；ジプロピレントリアミン；ビス（ヘキサメチレン）トリアミン；脂肪族的に結合した第一級アミノ基を有するトリアミノ官能性ポリエーテルポリアミン（Ｈｕｎｔｓｍａｎ  ＣｏｒｐｏｒａｔｉｏｎからＪＥＦＦＡＭＩＮＥ  Ｔ−４０３、Ｔ−３０００、またはＴ−５０００として市販されているものなど）、およびそれらの組合せが挙げられる。
【００３８】
好適なテトラまたはより高次の官能性アミンの例としては、それだけに限らないが、以下：ジエチレンテトラアミン；トリエチレンテトラアミン、テトラエチレンペンタアミン、およびそれらの組合せが挙げられる。
【００３９】
ある特定の実施形態では、ポリアミンは、ジアミンであってもよい。好適には、架橋剤は、３，３’−ジメチル−４，４’−ジアミノジシクロヘキシルメタンであってもよい。
【００４０】
「上塗り可能な」および同様の用語は、本明細書では、その上に塗布されるコーティングの後続の層を有することができるコーティング組成物を指す。例えば、上塗り可能な下塗りコーティング組成物は、０（ゼロ）の、または複数の、例えば、１つ、２つ、３つ、もしくは４つなどのその上に塗布されるコーティングの後続の層を有することができる。疑義を回避するために、コーティングの後続の層は、存在するとき、上塗り可能な下塗りコーティング組成物と同じであっても、異なっていてもよく、かつ互いに同じであっても、異なっていてもよい。一部の実施形態では、上塗り可能な下塗りコーティング組成物は、その上に塗布されるコーティングの少なくとも１つの後続の層を有することができる。
【００４１】
架橋剤は、任意の好適な量で上塗り可能な下塗りコーティング組成物中に存在することができる。ある特定の実施形態では、架橋剤は、コーティング組成物の全固形分重量に対して約１〜５０ｗｔ％、好適には約５〜３０ｗｔ％、例えば、約１０〜２０ｗｔ％などの量で上塗り可能な下塗りコーティング組成物中に存在することができる。
【００４２】
本発明による上塗り可能な下塗りコーティング組成物は、溶媒をさらに含むことができる。上塗り可能な下塗りコーティング組成物は、単一の溶媒または溶媒の混合物を含むことができる。溶媒は、１種の有機溶媒または有機溶媒の混合物を含むことができる。好適には、上塗り可能な下塗りコーティング組成物は、１種の有機溶媒または有機溶媒の混合物を含む。
【００４３】
ある特定の実施形態では、溶媒は、約２０ｗｔ％未満の水、好適には約１０ｗｔ％未満の水、より好適には約５ｗｔ％未満の水、またはさらには約１ｗｔ％未満の水を含有することができる。好適には、溶媒は、実質的に水を含有しなくてもよい。
【００４４】
好適な有機溶媒としては、それだけに限らないが、以下：脂肪族炭化水素、例えば、ミネラルスピリットおよび高引火点ナフサ（naptha）；芳香族炭化水素、例えば、ベンゼン；トルエン；キシレン；溶媒ナフサ１００、１５０、２００；ＳＯＬＶＥＳＳＯの商標名の下でＥｘｘｏｎ−Ｍｏｂｉｌ  Ｃｈｅｍｉｃａｌ  Ｃｏｍｐａｎｙから入手可能なもの；アルコール、例えば、エタノール；ｎ−プロパノール；イソプロパノール；およびｎ−ブタノール；ケトン、例えば、アセトン；シクロヘキサノン；メチルイソブチルケトン；メチルエチルケトン；エステル、例えば、酢酸エチル；酢酸ブチル；ｎ−ヘキシルアセテート；グリコール、例えば、ブチルグリコール；グリコールエーテル、例えば、メトキシプロパノール；エチレングリコールモノメチルエーテル；エチレングリコールモノブチルエーテル、ならびにそれらの組合せが挙げられる。溶媒は、存在するとき、上塗り可能な下塗りコーティング組成物の全固形分重量に対して約１０〜９０ｗｔ％、例えば、約２０〜８０ｗｔ％、またはさらには約３０〜７０ｗｔ％の量で上塗り可能な下塗りコーティング組成物中で好適には使用することができる。
【００４５】
本発明による上塗り可能な下塗りコーティング組成物は、任意の好適な量の溶媒型エポキシ官能性アクリル結合剤を含むことができる。上塗り可能な下塗りコーティング組成物は、コーティング組成物の全固形分重量に対して、約１０〜９０ｗｔ％、好適には約１０〜６０ｗｔ％、例えば、約１０〜４０ｗｔ％、またはさらには約２０〜４０ｗｔ％の溶媒型エポキシ官能性アクリル結合剤を含むことができる。
【００４６】
本発明による上塗り可能な下塗りコーティング組成物は、任意の好適な温度で硬化させることができる。ある特定の実施形態では、上塗り可能な下塗りコーティング組成物は、約５〜２５０℃、好適には約５〜１００℃、例えば、約５〜５０℃、またはさらには約１０〜３０℃の温度で硬化させることができる。好適には、上塗り可能な下塗りコーティング組成物は、周囲温度で硬化される。
【００４７】
ある特定の実施形態では、上塗り可能な下塗りコーティング組成物は、腐食防止添加剤を任意選択で含んでもよい。「腐食防止添加剤」および同様の用語は、本明細書では、基材上に堆積されるコーティング組成物中に含まれるとき、鉄含有基材中のさび、およびアルミニウム基材中の分解性酸化物を含めた化学酸化プロセスまたは電気化学酸化プロセスなどによる基材の変質または分解に抵抗し、または一部の場合ではそれらを防止するコーティングをもたらすように作用する化合物を指す。
【００４８】
好適な腐食防止添加剤は、当業者に周知である。腐食防止添加剤の好適な例としては、それだけに限らないが、以下：無機酸化物、例えば、亜鉛、セリウム、イットリウム、マンガン、マグネシウム、モリブデン、リチウム、アルミニウム、マグネシウム、スズ、カルシウム、ホウ素、リン、ケイ素、ジルコニウム、鉄、もしくはチタンの酸化物など；ポリジメチルシロキサン（ＰＤＭＡ）などの有機ケイ素化合物、またはそれらの組合せが挙げられる。ある特定の実施形態では、腐食防止添加剤は、酸化亜鉛（ＺｎＯ）、酸化マグネシウム（ＭｇＯ）；酸化セリウム（ＣｅＯ２）、酸化モリブデン（ＭｏＯ３）、二酸化ケイ素（ＳｉＯ２）、またはそれらの組合せを含むことができる。好適には、腐食防止添加剤は、酸化マグネシウム（ＭｇＯ）を含むことができる。
【００４９】
ある特定の実施形態では、腐食防止添加剤は、存在するとき、ナノ粉末の形態であってもよい。用語「ナノ粉末」は、本明細書では、約５０ｎｍ未満の平均粒径を有する腐食防止添加剤を指す。例えば、腐食防止添加剤は、ナノ酸化マグネシウムまたはナノ酸化亜鉛を含むことができる。ある特定の実施形態では、腐食防止添加剤は、ナノ酸化マグネシウムを含むことができる。
【００５０】
腐食防止添加剤は、存在するとき、任意の好適な形態で、例えば、均質な混合物の形態で、または固体状態の溶液として存在してもよい。
【００５１】
腐食防止添加剤は、存在するとき、コーティング組成物の全固形分重量に対して、約５〜６０ｗｔ％、好適には約１０〜５０ｗｔ％、例えば、約１０〜４０ｗｔ％、またはさらには約２０〜３０ｗｔ％の量で上塗り可能な下塗りコーティング組成物中で好適には使用することができる。
【００５２】
ある特定の実施形態では、上塗り可能な下塗りコーティング組成物は、付着促進添加剤を含むことができる。好適な付着促進添加剤は、当業者に周知である。付着促進添加剤の好適な例としては、それだけに限らないが、以下：エポキシ樹脂；エポキシ−フェノール樹脂；シラン樹脂；有機官能性シラン、例えば、エポキシ官能性シランまたはアミン官能性シラン；ノボラック樹脂；イソホロンジイソシアネート（ＩＰＤＩ）の二量体および三量体、ヘキサメチレンジイソシアネート（ＨＤＭＩ）；トルエンジイソシアネート；カプロラクタムブロックＩＰＤＩなどのブロックイソシアネート、ならびにそれらの組合せが挙げられる。好適には、付着促進添加剤は、有機官能性シラン、例えば、エポキシ官能性シランまたはアミン官能性シランを含むことができる。付着促進添加剤は、存在するとき、コーティング組成物の全固形分重量に対して、約０〜１０ｗｔ％の量で上塗り可能な下塗りコーティング組成物中に好適には使用することができる。
【００５３】
ある特定の実施形態では、上塗り可能な下塗りコーティング組成物は、さらなる結合剤を含むことができる。好適なさらなる結合剤は、当業者に周知である。さらなる結合剤の好適な例としては、それだけに限らないが、以下：ポリエステル樹脂；アクリル樹脂；アルキド樹脂；ポリウレタン樹脂；ポリシロキサン樹脂；エポキシ樹脂、またはそれらの組合せが挙げられる。ある特定の実施形態では、さらなる結合剤は、エポキシ官能性結合剤、例えば、ビスフェノールＡジグリシジルエーテルまたはビスフェノールＦジグリシジルエーテルを含むことができる。さらなる結合剤は、存在するとき、コーティング組成物の全固形分重量に対して、約１〜５０ｗｔ％、好適には約５〜３０ｗｔ％、例えば、約１０〜２０ｗｔ％の量で上塗り可能な下塗りコーティング組成物中で好適には使用することができる。
【００５４】
ある特定の実施形態では、溶媒型エポキシ官能性アクリル結合剤は、上塗り可能な下塗りコーティング組成物中に存在する全ての結合剤の約１０〜１００重量％を形成することができる。好適には、さらなる結合剤は、上塗り可能な下塗りコーティング組成物中に存在する全ての結合剤の約９０〜０重量％を形成することができる。ある特定の実施形態では、溶媒型エポキシ官能性アクリル結合剤は、上塗り可能な下塗りコーティング組成物中に存在する全ての結合剤の約２０〜１００重量％を形成することができる。好適には、さらなる結合剤は、上塗り可能な下塗りコーティング組成物中に存在する全ての結合剤の約８０〜０重量％を形成することができる。ある特定の実施形態では、溶媒型エポキシ官能性アクリル結合剤は、上塗り可能な下塗りコーティング組成物中に存在する全ての結合剤の約３０〜１００重量％を形成することができる。好適には、さらなる結合剤は、上塗り可能な下塗りコーティング組成物中に存在する全ての結合剤の約７０〜０重量％を形成することができる。ある特定の実施形態では、溶媒型エポキシ官能性アクリル結合剤は、上塗り可能な下塗りコーティング組成物中に存在する全ての結合剤の約４０〜１００重量％を形成することができる。好適には、さらなる結合剤は、上塗り可能な下塗りコーティング組成物中に存在する全ての結合剤の約６０〜０重量％を形成することができる。ある特定の実施形態では、溶媒型エポキシ官能性アクリル結合剤は、上塗り可能な下塗りコーティング組成物中に存在する全ての結合剤の約５０〜１００重量％を形成することができる。好適には、さらなる結合剤は、上塗り可能な下塗りコーティング組成物中に存在する全ての結合剤の約５０〜０重量％を形成することができる。
【００５５】
ある特定の実施形態では、溶媒型エポキシ官能性アクリル結合剤は、上塗り可能な下塗りコーティング組成物中に存在する全ての結合剤の約１０〜１００重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約９０〜０重量％を形成することができる。ある特定の実施形態では、溶媒型エポキシ官能性アクリル結合剤は、上塗り可能な下塗りコーティング組成物中に存在する全ての結合剤の約２０〜１００重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約８０〜０重量％を形成することができる。ある特定の実施形態では、溶媒型エポキシ官能性アクリル結合剤は、上塗り可能な下塗りコーティング組成物中に存在する全ての結合剤の約３０〜１００重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約７０〜０重量％を形成することができる。ある特定の実施形態では、溶媒型エポキシ官能性アクリル結合剤は、上塗り可能な下塗りコーティング組成物中に存在する全ての結合剤の約４０〜１００重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約６０〜０重量％を形成することができる。ある特定の実施形態では、溶媒型エポキシ官能性アクリル結合剤は、上塗り可能な下塗りコーティング組成物中に存在する全ての結合剤の約５０〜１００重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約５０〜０重量％を形成することができる。
【００５６】
ある特定の実施形態では、溶媒型エポキシ官能性アクリル結合剤は、上塗り可能な下塗りコーティング組成物中に存在する全ての結合剤の約１０〜９９．９重量％を形成することができる。好適には、さらなる結合剤は、上塗り可能な下塗りコーティング組成物中に存在する全ての結合剤の約９０〜０．１重量％を形成することができる。ある特定の実施形態では、溶媒型エポキシ官能性アクリル結合剤は、上塗り可能な下塗りコーティング組成物中に存在する全ての結合剤の約２０〜９９．９重量％を形成することができる。好適には、さらなる結合剤は、上塗り可能な下塗りコーティング組成物中に存在する全ての結合剤の約８０〜０．１重量％を形成することができる。ある特定の実施形態では、溶媒型エポキシ官能性アクリル結合剤は、上塗り可能な下塗りコーティング組成物中に存在する全ての結合剤の約３０〜９９．９重量％を形成することができる。好適には、さらなる結合剤は、上塗り可能な下塗りコーティング組成物中に存在する全ての結合剤の約７０〜０．１重量％を形成することができる。ある特定の実施形態では、溶媒型エポキシ官能性アクリル結合剤は、上塗り可能な下塗りコーティング組成物中に存在する全ての結合剤の約４０〜９９．９重量％を形成することができる。好適には、さらなる結合剤は、上塗り可能な下塗りコーティング組成物中に存在する全ての結合剤の約６０〜０．１重量％を形成することができる。ある特定の実施形態では、溶媒型エポキシ官能性アクリル結合剤は、上塗り可能な下塗りコーティング組成物中に存在する全ての結合剤の約５０〜９９．９重量％を形成することができる。好適には、さらなる結合剤は、上塗り可能な下塗りコーティング組成物中に存在する全ての結合剤の約５０〜０．１重量％を形成することができる。
【００５７】
ある特定の実施形態では、溶媒型エポキシ官能性アクリル結合剤は、上塗り可能な下塗りコーティング組成物中に存在する全ての結合剤の約１０〜９９．９重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約９０〜０．１重量％を形成することができる。ある特定の実施形態では、溶媒型エポキシ官能性アクリル結合剤は、上塗り可能な下塗りコーティング組成物中に存在する全ての結合剤の約２０〜９９．９重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約８０〜０．１重量％を形成することができる。ある特定の実施形態では、溶媒型エポキシ官能性アクリル結合剤は、上塗り可能な下塗りコーティング組成物中に存在する全ての結合剤の約３０〜９９．９重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約７０〜０．１重量％を形成することができる。ある特定の実施形態では、溶媒型エポキシ官能性アクリル結合剤は、上塗り可能な下塗りコーティング組成物中に存在する全ての結合剤の約４０〜９９．９重量％を形成することができる。好適には、エポキシ官能性結合剤、例えば、ビスフェノールＡジグリシジルエーテルまたはビスフェノールＦジグリシジルエーテルを含むさらなる結合剤は、上塗り可能な下塗りコーティング組成物中に存在する全ての結合剤の約６０〜０．１重量％を形成することができる。ある特定の実施形態では、溶媒型エポキシ官能性アクリル結合剤は、上塗り可能な下塗りコーティング組成物中に存在する全ての結合剤の約５０〜９９．９重量％を形成することができる。好適には、エポキシ官能性結合剤、例えば、ビスフェノールＡジグリシジルエーテルまたはビスフェノールＦジグリシジルエーテルなどを含むさらなる結合剤は、上塗り可能な下塗りコーティング組成物中に存在する全ての結合剤の約５０〜０．１重量％を形成することができる。
【００５８】
ある特定の実施形態では、本発明による上塗り可能な下塗りコーティング組成物は、追加の架橋剤をさらに含むことができる。追加の架橋剤は、任意の好適な架橋剤であってもよい。好適な追加の架橋剤は、当業者に周知である。好適な架橋剤としては、それだけに限らないが、以下：フェノール樹脂（またはフェノール−ホルムアルデヒド樹脂）；アミノ樹脂；エポキシ樹脂；イソシアネート樹脂；ベータ−ヒドロキシ（アルキル）アミド樹脂；アルキル化カルバメート樹脂；ポリ酸；無水物；有機金属酸官能性材料；ポリアミン；ポリアミド、およびそれらの組合せが挙げられる。
【００５９】
ある特定の実施形態では、追加の架橋剤は、フェノール樹脂を含むことができる。フェノール樹脂の非限定的な例は、フェノールのホルムアルデヒドとの反応から形成されるものである。フェノール樹脂を形成するのに使用することができるフェノールの非限定的な例は、フェノール、ブチルフェノール、キシレノール、およびクレゾールである。フェノール樹脂の一般的な調製は、「The  Chemistry  and  Application  of  Phenolic  Resins  or  Phenoplasts」、Ｖ巻、第Ｉ部、Oldring博士編；John  Wiley  and  Sons/Cita  Technology  Limited、London、１９９７年に記載されている。好適には、フェノール樹脂は、レゾール型のものである。「レゾール型」とは、本発明者らは、塩基性（アルカリ性）触媒、および任意選択で過剰量のホルムアルデヒドの存在下で形成される樹脂を意味する。市販のフェノール樹脂の好適な例としては、それだけに限らないが、ＰＨＥＮＯＤＵＲ（登録商標）ＰＲ２８５およびＢＲ６１２、ならびに商標ＢＡＫＥＬＩＴＥ（登録商標）の下で販売されている樹脂、例えば、ＢＡＫＥＬＩＴＥ  ６５８２  ＬＢが挙げられる。
【００６０】
ある特定の実施形態では、追加の架橋剤は、イソシアネート樹脂を含むことができる。好適なイソシアネートとしては、多官能性イソシアネートが挙げられるが、それに制限されない。多官能性ポリイソシアネートの好適な例としては、それだけに限らないが、以下：ヘキサメチレンジイソシアネートおよびイソホロンジイソシアネートのような脂肪族ジイソシアネート；ならびにトルエンジイソシアネートおよび４，４’−ジフェニルメタンジイソシアネートのような芳香族ジイソシアネートが挙げられる。ポリイソシアネートは、ブロックされていても、ブロックされていなくてもよい。他の好適なポリイソシアネートの例としては、それだけに限らないが、以下：イソシアヌレート三量体；アロファネート；ジイソシアネートのウレトジオン；ポリカルボジイミド、およびそれらの組合せが挙げられる。市販のポリイソシアネートの好適な例としては、それに制限されないが、Ｂａｙｅｒ  Ｃｏｒｐｏｒａｔｉｏｎによって販売されているＤＥＳＭＯＤＵＲ  ＶＰ２０７８およびＤＥＳＭＯＤＵＲ  Ｎ３３９０、ならびにＲｈｏｄｉａ  Ｉｎｃ．によって販売されているＴＯＬＯＮＡＴＥ  ＨＤＴ９０が挙げられる。
【００６１】
ある特定の実施形態では、追加の架橋剤は、アミノプラスト樹脂を含むことができる。アミノプラスト樹脂の非限定的な例としては、メラミンまたはベンゾグアナミンなどのトリアジンのホルムアルデヒドとの反応から形成されるものが挙げられる。好適には、結果として生じる化合物は、アルコール、例えば、メタノール、エタノール、ブタノール、またはそれらの組合せなどでエーテル化されてもよい。アミノプラスト樹脂の調製および使用は、「The  Chemistry  and  Applications  of  Amino  Crosslinking  Agents  or  Aminoplast」、Ｖ巻、第ＩＩ部、２１ページ以降、Oldring博士編；John  Wiley  and  Sons/Cita  Technology  Limited、London、１９９８年に記載されている。
【００６２】
本発明による上塗り可能な下塗りコーティング組成物は、任意選択で、１種の添加剤または添加剤の組合せを含有することができる。上塗り可能な下塗りコーティング組成物は、任意選択で、任意の好適な添加剤を含有することができる。好適な添加剤は、当業者に周知である。好適な添加剤の例としては、それだけに限らないが、以下：触媒、潤滑剤；顔料；可塑剤；界面活性剤；流れ制御剤；チキソトロープ剤；充填剤；希釈剤；有機溶媒、およびそれらの組合せが挙げられる。
【００６３】
好適な触媒は、当業者に周知である。好適な触媒としては、それだけに限らないが、以下：リン酸；ドデシルベンゼンスルホン酸などのアルキルアリールスルホン酸；メタンスルホン酸；パラ−トルエンスルホン酸；ジノニルナフタレンジスルホン酸；フェニルホスフィン酸、およびそれらの組合せが挙げられる。触媒は、存在するとき、任意の好適な量で上塗り可能な下塗りコーティング組成物中に使用することができる。ある特定の実施形態では、触媒は、存在するとき、コーティング組成物の全固形分重量に対して約０．０１〜１０ｗｔ％、好適には約０．１〜２ｗｔ％の量で使用することができる。
【００６４】
好適な潤滑剤は、当業者に周知である。潤滑剤の好適な例としては、それだけに限らないが、以下：カルナバワックスおよびポリエチレン型潤滑剤が挙げられる。ある特定の実施形態では、潤滑剤は、存在するとき、コーティング組成物の全固形分重量に対して、少なくとも０．０１ｗｔ％の量で上塗り可能な下塗りコーティング組成物中で使用することができる。
【００６５】
好適な顔料は、当業者に周知である。好適な顔料は、例えば、二酸化チタンであってもよい。顔料は、存在するとき、任意の好適な量で上塗り可能な下塗りコーティング組成物中で使用することができる。ある特定の実施形態では、顔料は、存在するとき、コーティング組成物の全固形分重量に対して、約９０ｗｔ％までの、例えば、約５０ｗｔ％までの、またはさらには約１０ｗｔ％までの量で上塗り可能な下塗りコーティング組成物中で使用することができる。
【００６６】
界面活性剤を、基材の流れおよびぬれを助けるために上塗り可能な下塗りコーティング組成物に任意選択で添加してもよい。好適な界面活性剤は、当業者に周知である。好適には、界面活性剤は、存在するとき、食品および／または飲料容器の用途に適合するように選択される。好適な界面活性剤としては、それだけに限らないが、以下：アルキルスルフェート（例えば、ラウリル硫酸ナトリウム）；エーテルスルフェート；リン酸エステル；スルホネート；およびそれらの様々なアルカリ、アンモニウム、アミン塩；脂肪族アルコールエトキシレート；アルキルフェノールエトキシレート（例えば、ノニルフェノールポリエーテル）；ポリシロキサン系界面活性剤；アクリル系界面活性剤；それらの塩および／または組合せが挙げられる。界面活性剤は、存在するとき、コーティング組成物の全固形分重量に対して約０．０１ｗｔ％〜１０ｗｔ％の量で存在することができる。
【００６７】
本発明による上塗り可能な下塗りコーティング組成物は、任意の好適な基材に塗布することができる。本発明による上塗り可能な下塗りコーティング組成物は、例えば、それらの好都合な抗腐食性の性質のために様々な工業用途で使用することができる。本発明の組成物のための典型的な工業用途は、例えば、多くのタイプの金属基材上にコーティングおよび／または中間コーティングを生成するための使用を含む。好適な金属基材としては、それだけに限らないが、以下：鋼板；鋳鉄；アルミニウム；金属合金、例えば、アルミニウムまたは鋼の合金；非鉄金属、例えば、黄銅、青銅、および銅、ならびにそれらの組合せが挙げられる。特に、本発明の上塗り可能な下塗りコーティング組成物は、特に、造船産業および航空宇宙産業において、産業物体をコーティングするための塗料およびコーティングとして使用することができる。例えば、造船産業で使用されるとき、上塗り可能な下塗りコーティング組成物は、造船用ブロックを含めた船の船殻などの船舶または海洋構造物に塗布することができる。後者の場合では、ブロックは、船殻またはバラストタンクなどの他のコンポーネントのためであってもよい。例えば、航空宇宙産業で使用されるとき、上塗り可能な下塗りコーティング組成物は、航空機、例えば、航空機の外部パネルおよび／または内面などに塗布することができる。
【００６８】
ある特定の実施形態では、上塗り可能な下塗りコーティング組成物は、裸の基材に塗布されてもよい。
【００６９】
ある特定の実施形態では、上塗り可能な下塗りコーティング組成物は、前処理された基材に塗布されてもよい。典型的な前処理としては、例えば、慣例的なリン酸処理浴、重金属リンス、または前処理コーティング組成物の塗布が挙げられる。用語「前処理コーティング組成物」は、本明細書では、耐食性を改善し、または引き続いて塗布されるコーティング層の付着を増大させるために裸の基材に非常に薄いフィルム厚で塗布することができるコーティング組成物を指す。
【００７０】
本発明による下塗りコーティング組成物は、任意の好適な方法によって塗布することができる。好適な方法としては、例えば、ブラッシング、ローリング、噴霧、浸漬、電着などが挙げられる。
【００７１】
ある特定の実施形態では、上塗り可能な下塗りコーティング組成物は、船舶または海洋構造物に塗布することができる。
【００７２】
ある特定の実施形態では、上塗り可能な下塗りコーティング組成物は、航空機に塗布することができる。ある特定の実施形態では、上塗り可能な下塗りコーティング組成物は、航空機に塗布されるとき、腐食防止添加剤を含んでもよい。好適な腐食防止添加剤は、本明細書に定義した通りである。
【００７３】
本発明による上塗り可能な下塗りコーティング組成物は、任意の好適な乾燥フィルム厚に塗布することができる。ある特定の実施形態では、上塗り可能な下塗りコーティング組成物は、約２５〜１０００μｍの乾燥フィルム厚に塗布することができる。
【００７４】
本発明による上塗り可能な下塗りコーティング組成物は、単層として、または多層系の一部として基材に塗布することができる。ある特定の実施形態では、コーティング組成物は、単層として塗布することができる。ある特定の実施形態では、コーティング組成物は、マルチコート系の第１のコートとして塗布することができる。好適には、コーティング組成物は、アンダーコートまたは下塗り剤として塗布することができる。第２、第３、第４などのコートは、任意の好適な塗料、例えば、エポキシ樹脂；変性エポキシ樹脂；タールエポキシ樹脂；ポリエステル樹脂；ポリウレタン樹脂；ポリシロキサン樹脂；炭化水素樹脂；シリコーンアルキド樹脂；フェノール樹脂；ビニル樹脂；塩化ビニル樹脂；塩素化ゴム樹脂；ポリ尿素樹脂；フッ素樹脂；シリコーン変性樹脂；アクリル樹脂；またはそれらの組合せを含有するものなどを含むことができる。ある特定の実施形態では、生物の付着を妨げるアクリル樹脂またはビニル樹脂「防汚コーティング」を、官能性コーティング材料として使用することができる。他の保護コートおよび／または装飾コートも同様に塗布することができる。
【００７５】
ある特定の実施形態では、コーティング組成物は、多層系の一部として別の塗料層の上に塗布されてもよい。例えば、コーティング組成物は、中間層を形成することができる。コーティング組成物は、基材に１回または複数回塗布することができる。
【００７６】
本発明の第２の態様によれば、マルチコートコーティング系における耐食性を増大させるための上塗り可能な下塗りコーティング組成物の使用であって、上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、使用が提供される。
【００７７】
本発明のさらなる態様によれば、上塗り可能な下塗りコーティング組成物および上塗りコーティング組成物を含むコーティング系であって、上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、コーティング系が提供される。
【００７８】
本発明のさらなる態様によれば、船舶または海洋構造物であって、少なくともその一部に、本発明によるコーティング系がコーティングされた船舶または海洋構造物が提供される。
【００７９】
本発明のさらなる態様によれば、上塗り可能な下塗りコーティング組成物および上塗りコーティング組成物を含むコーティング系であって、上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含み、
上塗りコーティング組成物は、海洋塗料組成物である、コーティング系が提供される。
【００８０】
用語「海洋塗料組成物」は、本明細書では、船舶または海洋構造物などの海洋産業での用途に好適な塗料組成物を指す。好適には、海洋塗料組成物は、基材への微生物、植物、および動物の付着を防止することができる。伝統的に、汚損物質が表面に付着し、集積するのを防止するようにコーティング組成物を設計することができる方法がいくつかある。コーティングは、表面に付着した生物を死滅および／または抑止し、それにより生物を表面から剥がれ落ちるようにさせるのに役立つバイオサイドを含有することができる。この付着防止の様式は「防汚」と称されることが多く、こうしたコーティングは防汚コーティングと称されることが多い。
【００８１】
こうしたコーティングは、時間と共にゆっくりと劣化し、または侵食されるように設計することもでき、したがって、表面に付着した生物も、コーティングの劣化に伴って、またはバイオサイドの同時遊離を介して、表面から徐々に剥がれ落ちる。表面の侵食のタイプは様々であるが、一般に、結合剤の、わずかに可溶性である性質に基づく。崩壊型（ａｂｌａｔｉｖｅ）という用語は、これらの侵食のあらゆる種類を説明するのに使用される。しかしながら、崩壊型はまた、脱落とも称される特定のタイプの侵食のことも称し、一般に、結合剤中に存在するロジン等の、わずかに可溶性である結合剤によって実現される。したがって、混乱を避けるために、本明細書では、崩壊型は、侵食の脱落するタイプであることを意味する。
【００８２】
海水中、加水分解等の、表面での反応によって、別のタイプの劣化が通常引き起こされ、これは、次いで海水中でわずかに可溶性であるフィルム形成性ポリマーを含む製品へと導く。この付着防止の方法は、「自己研磨型」と称されることが多く、こうしたコーティングは、自己研磨型コーティングと称されることが多い。こうしたコーティングは、おそらくバイオサイドを含有せず、伝統的な崩壊型コーティングほどはバイオサイドを必要としないことがある。
【００８３】
したがって、表面から生物を効果的かつ効率的に除去するためには、バイオサイドを、通常含有することができ、時間と共にゆっくりと劣化するコーティング組成物を生成することが今や慣行である。こうした潜在的に二重機能のコーティングは、侵食性防汚コーティングと称されることが多く、自己研磨型コーティングと崩壊型コーティングとの双方を含む。しかしながら、本発明において、侵食性防汚コーティングは、防汚剤を必ずしも伴わない。
【００８４】
好適には、海洋塗料組成物は、防汚コーティング、自己研磨型コーティング、崩壊型コーティング、および／または侵食性防汚コーティングであってもよい。
【００８５】
本発明のさらなる態様によれば、船舶または海洋構造物であって、少なくともその一部に、上塗り可能な下塗りコーティング組成物および上塗りコーティング組成物を含むコーティング系がコーティングされ、上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含み、
上塗りコーティング組成物は、海洋塗料組成物である
船舶または海洋構造物が提供される。
【００８６】
本発明のさらなる態様によれば、航空機であって、少なくともその一部に、本発明によるコーティング系がコーティングされた航空機が提供される。
【００８７】
本発明のさらなる態様によれば、航空機であって、少なくともその一部に、上塗り可能な下塗りコーティング組成物および上塗りコーティング組成物を含むコーティング系がコーティングされ、上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、航空機が提供される。
【００８８】
本明細書に含まれる特徴の全ては、上記の態様のうちの任意のものと、任意の組合せに
おいて組み合わせることができる。
【００８９】
本発明をより良好に理解し、および本発明の実施形態をどのように実施することができるかを示すために、次に、例として、以下の実験データに参照を行う。
【実施例】
【００９０】
（実施例１）
ＧＭＡ／アクリル樹脂の調製
【００９１】
メタクリル酸グリシジルおよびスチレンから形成されるエポキシ官能性アクリル結合剤を合成した。重合は、加熱、冷却、熱電対、モーター駆動スチール撹拌翼を介した撹拌、および冷却還流冷却器を備えた２リットルの四つ口反応フラスコ内で実施した。不活性雰囲気をもたらすために、窒素流を０．２標準立方フィート（ｓｃｆｔ）／分の速度で反応フラスコに施した。Ａ−１００  ２７．４１重量部およびＤｏｗａｎｏｌ  ＰＭグリコールエーテル（Ｔｈｅ  Ｄｏｗ  Ｃｈｅｍｉｃａｌ  Ｃｏｍｐａｎｙから入手可能）０．２重量部を、反応フラスコに添加し、１５８℃に加熱した。次いで、ジ−ｔ−アミルペルオキシド  ４．０９重量部およびＤｏｗａｎｏｌ  ＰＭグリコールエーテル（Ｔｈｅ  Ｄｏｗ  Ｃｈｅｍｉｃａｌ  Ｃｏｍｐａｎｙから入手可能）６．１３重量部を、１８０分の期間にわたって反応フラスコに添加し、その後、スチレン５５．２１重量部およびメタクリル酸グリシジル６．１３重量部を１５０分の期間にわたって添加した。次いで反応器を１５８℃の温度で３０分間保持した。次いで、ジ−ｔ−アミルペルオキシド０．３１重量部およびＤｏｗａｎｏｌ  ＰＭグリコールエーテル（Ｔｈｅ  Ｄｏｗ  Ｃｈｅｍｉｃａｌ  Ｃｏｍｐａｎｙから入手可能）０．６１重量部を、３０分の期間にわたって反応フラスコに添加した。反応フラスコの温度を、１５８℃で追加の時間にわたって保持し、次いで４０℃未満に冷却させた。樹脂を、反応フラスコから裏地のない金属缶に排出した。
【００９２】
結果として生じる樹脂は、６８．４ｗｔ％固形分、気泡粘度計を使用してＡＳＴＭ法Ｄ−１５４５に従って測定した場合、４，５００センチポアズの粘度、ＡＳＴＭ  Ｄ１６５２（試験法Ｂ）に従って測定した場合、２，２６２のエポキシ当量、およびＡＳＴＭ  Ｄ６５７９−１１に従ってゲル浸透クロマトグラフィー（サイズ排除クロマトグラフィーとしても公知）を使用して測定した場合、２，２３０Ｄａの数平均分子量を有する。４８．８℃の温度で１カ月間貯蔵した試料は、液体のままであった。
【００９３】
（実施例２〜５）
本発明による例示的な下塗りコーティング配合物（実施例２、３、４、および５）、ならびに比較例１および２を、以下の表１に示したように調製した。全ての量は、重量部で与えられている。コーティングは、典型的な２成分（「２Ｋ」）組成物として調製した。一方がエポキシ官能性アクリル結合剤を含有し、他方が架橋剤（複数可）を含有する２種の予め混合された着色成分を、中速で空気圧エアミキサーを用いて一緒に混合して容器を１〜２分間均質化した。
【表１】
0006539339.tif 000004
【００９４】
試験方法
試験パネル調製：コーティング試料を、３種の基材：（Ａ）表面酸化がＥＡＣ−８（ＰＰＧ  Ａｅｒｏｓｐａｃｅ  Ｓｕｒｆａｃｅ  Ｓｏｌｕｔｉｏｎｓから入手可能な金属コンディショナー）を使用して除去されるまで削り落とされた市販の裸の２０２４−Ｔ３アルミニウムパネル；（Ｂ）Ａｌｏｄｉｎｅ（登録商標）１２００Ｓ（Ｈｅｎｋｅｌ  Ｃｏｒｐｏｒａｔｉｏｎから入手可能な六価クロム含有化成コーティング）で前処理された市販の裸の２０２４−Ｔ３アルミニウムパネル；または（Ｃ）表面酸化がＥＡＣ−８およびＥＡＰ−９（ＰＰＧ  Ａｅｒｏｓｐａｃｅ  Ｓｕｒｆａｃｅ  Ｓｏｌｕｔｉｏｎｓから入手可能な金属コンディショナー）を使用して除去されるまで削り落とされた７０７５−Ｔ６クラッドアルミニウムパネルのうちの１つに塗布した。コーティングを、慣例的な空気噴霧装置を使用して混合した直後に基材に噴霧した。
【００９５】
塩噴霧試験：塩噴霧耐性を、ＡＳＴＭ  Ｂ１１７に記載された通りに試験した。コーティングされたパネルにナイフで刻みを付けて裸の金属基材を露出させた。刻みを付けられたパネルをテストチャンバー内に入れ、そこで塩水溶液をパネル上に連続的に吹きかけた。チャンバーは、３３〜３６℃の一定温度で維持した。コーティングされた基材を、塩噴霧環境に５００〜１０００時間曝露した。曝露後、コーティングされたパネルをテストチャンバーから取り出し、刻みに沿った腐食を評価した。
【００９６】
視覚的なふくれ：パネルを、ＡＳＴＭ  Ｄ７１４−８７に従って面のふくれについて評価した。
【表２】
0006539339.tif 000005
【００９７】
結果は、エポキシ官能性アクリル結合剤を含む本発明によるコーティング組成物（実施例２〜５）が、比較例１および２と比較して腐食に対するより大きい耐性を有することを示す。
【００９８】
本出願と関連して本明細書と同時にまたは事前に出願されている、および本明細書について縦覧のために公開されている、全ての書類および文献に注意を向けており、そして全てのこうした書類および文献の内容を参照により本明細書へ組み込んでいる。
【００９９】
本明細書（任意の、添付する、特許請求の範囲、要約書および図を含む）において開示されている全ての特徴、および／またはそのように開示された任意の方法またはプロセスの全てのステップは、こうした特徴および／またはステップのうちの少なくとも一部が互いに排他的であるような組合せを除き、任意の組合せにおいて組み合わせることができる。
【０１００】
本明細書（任意の、添付する、特許請求の範囲、要約書および図を含む）において開示されている各特徴は、別段の指定がない限り、同一の、同等のまたは類似の目的に役立つ代替の特徴に置き換えることができる。そのため、別段の指定がない限り、開示されている各特徴は、等価のまたは類似の特徴の、包括的な一連のものの一例にすぎない。
【０１０１】
本発明は、先に述べた実施形態の詳細に限定されない。本発明は、本明細書（任意の、添付する、特許請求の範囲、要約書および図を含む）において開示されている特徴の、任意の新規のもの、または任意の新規の組合せに及び、またはそのように開示されている任意の方法またはプロセスのステップの、任意の新規のもの、または任意の新規の組合せに及ぶ。
本発明の好ましい実施形態によれば、例えば、以下が提供される。
（項１）
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、上塗り可能な下塗りコーティング組成物。
（項２）
前記メタクリル酸グリシジルおよび少なくとも１種のさらなるエチレン性不飽和モノマーが、前記溶媒型エポキシ官能性アクリル結合剤を形成するモノマーの少なくとも８０重量％を占める、上記項１に記載のコーティング組成物。
（項３）
前記少なくとも１種のさらなるエチレン性不飽和モノマーが、スチレンを含む、上記項１または上記項２に記載のコーティング組成物。
（項４）
前記メタクリル酸グリシジルおよびスチレンモノマーが、前記溶媒型エポキシ官能性アクリル結合剤を形成するモノマーの少なくとも８０重量％を占める、上記項３に記載のコーティング組成物。
（項５）
腐食防止添加剤をさらに含む、前記上記項のいずれかに記載のコーティング組成物。
（項６）
前記腐食防止添加剤が、酸化マグネシウム（ＭｇＯ）などのマグネシウムの化合物を含む、上記項５に記載のコーティング組成物。
（項７）
付着促進添加剤をさらに含む、前記上記項のいずれかに記載のコーティング組成物。
（項８）
前記付着促進添加剤が、エポキシ官能性シランまたはアミン官能性シランなどの有機官能性シラン材料を含む、上記項７に記載のコーティング組成物。
（項９）
前記結合剤が、１０〜９９．９重量％の前記溶媒型エポキシ官能性アクリル結合剤、および９０〜０．１重量％のさらなる結合剤を含む、前記上記項のいずれかに記載のコーティング組成物。
（項１０）
前記さらなる結合剤が、エポキシ官能性結合剤、例えば、ビスフェノールＡジグリシジルエーテルまたはビスフェノールＦジグリシジルエーテルを含む、上記項９に記載のコーティング組成物。
（項１１）
前記結合剤が、１０〜１００重量％の前記溶媒型エポキシ官能性アクリル結合剤、および９０〜０重量％の前記さらなる結合剤を含み、前記さらなる結合剤が、エポキシ官能性結合剤、例えば、ビスフェノールＡジグリシジルエーテルまたはビスフェノールＦジグリシジルエーテルを含む、上記項１０に記載のコーティング組成物。
（項１２）
マルチコートコーティング系における耐食性を増大させるための上塗り可能な下塗りコーティング組成物の使用であって、前記上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、使用。
（項１３）
上塗り可能な下塗りコーティング組成物および上塗りコーティング組成物を含むコーティング系であって、前記上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含む、コーティング系。
（項１４）
船舶または海洋構造物であって、少なくともその一部に、上記項１４に記載のコーティング系がコーティングされた船舶または海洋構造物。
（項１５）
上塗り可能な下塗りコーティング組成物および上塗りコーティング組成物を含むコーティング系であって、前記上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含み、
前記上塗りコーティング組成物は、海洋塗料組成物である、
コーティング系。
（項１６）
航空機であって、少なくともその一部に、上記項１３に記載のコーティング系がコーティングされた航空機。
（項１７）
上塗り可能な下塗りコーティング組成物および上塗りコーティング組成物を含むコーティング系であって、前記上塗り可能な下塗りコーティング組成物は、
ｉ）メタクリル酸グリシジルおよび少なくとも１種のさらなるエチレン性不飽和モノマーから形成される溶媒型エポキシ官能性アクリル結合剤と、
ｉｉ）ポリアミンを含む架橋剤と
を含み
前記上塗りコーティング組成物は、航空宇宙塗料組成物である、
コーティング系。